(57)【要約】【課題】インク吸収性の少ない、又はインク吸収性のない記録媒体に対してビーディングやカラーブリードの発生がなく、高画質な画像が得られ、光沢ムラや画像濃度ムラ、普通紙に対するコックリング等が改良されたインクジェット記録方法を提供する。【解決手段】少なくとも色剤と、水と、親水性主鎖に複数の側鎖を有し、活性エネルギー線を照射することにより、側鎖間で架橋結合可能な高分子化合物を含有するインクジェット用インクを記録材料上に吐出するインクジェット記録方法において、該記録材料上にインクジェット用インクが着弾した後、総消費電力が１ｋＷ・ｈｒ未満の光源を照射して硬化することを特徴とするインクジェット記録方法。【選択図】なし【特許請求の範囲】
【請求項１】
少なくとも色剤と、水と、親水性主鎖に複数の側鎖を有し、活性エネルギー線を照射することにより、側鎖間で架橋結合可能な高分子化合物を含有するインクジェット用インクを記録材料上に吐出するインクジェット記録方法において、該記録材料上にインクジェット用インクが着弾した後、総消費電力が１ｋＷ・ｈｒ未満の光源を照射して硬化することを特徴とするインクジェット記録方法。
【請求項２】
前記記録材料上にインクジェット用インクが着弾した後、硬化に有効な波長域でのピーク照度が０．１〜８０ｍＷ／ｃｍ2である光源を照射して硬化することを特徴とする請求項１に記載のインクジェット記録方法。
【請求項３】
前記光源が蛍光灯、捕虫灯、ブラックライト、冷陰極管、ＬＥＤの何れかであることを特徴とする請求項１又は２に記載のインクジェット記録方法。
【請求項４】
前記記録材料上に前記インクが着弾した後、０．００１〜１．０秒の間に前記光源から活性エネルギー線を照射することを特徴とする請求項１〜３の何れか１項に記載のインクジェット記録方法。
【請求項５】
前記高分子化合物が、インクジェット用インク全質量に対して０．８〜５．０質量％含有されることを特徴とする請求項１〜４の何れか１項に記載のインクジェット記録方法。
【請求項６】
前記高分子化合物の親水性主鎖がポリ酢酸ビニルの鹸化物であり、かつ鹸化度が７７〜９９％、重合度が２００〜４０００であることを特徴とする請求項１〜５の何れか１項に記載のインクジェット記録方法。
【請求項７】
前記高分子化合物の親水性主鎖に対する側鎖の変性率が０．８〜４モル％であることを特徴とする請求項１〜６の何れか１項に記載のインクジェット記録方法。
【請求項８】
前記インクジェット用インク中に水溶性光重合開始剤を含有することを特徴とする請求項１〜７の何れか１項に記載のインクジェット記録方法。
【発明の詳細な説明】
【技術分野】
【０００１】
本発明はインクジェット記録方法に関し、特に、活性エネルギー線硬化性インクを用いて画像を記録するインクジェット記録方法に関する。
【背景技術】
【０００２】
インクジェット記録方法は、比較的簡単な装置で高精細な画像の記録が可能であり、各方面で急速な発展を遂げている。又、使用される用途も多岐に亘り、それぞれの目的にあった記録媒体あるいはインクが使用される。
【０００３】
特に近年、記録速度の大幅な向上が見られ、軽印刷用途にも耐え得る性能を持つプリンタの開発も行われている。しかしながら、インクジェットプリンタにおいて、その性能を引き出すためにはインクの吸収性を付与したインクジェット専用紙が必要である。
【０００４】
インクの吸収性が余り無いコート紙やアート紙、もしくはインク吸収性の全く無いプラスチックフイルム上に記録する際には、異色インク液体同士が記録媒体上で混ざり色濁りを起こす所謂ブリード等の課題があり、インクジェットに対して記録媒体の多様性を持たせる上で課題となっていた。
【０００５】
上記課題に対し、室温において固体のワックス等を素材とするホットメルト型インク組成物を用い、加熱等により液化し、何等かのエネルギーを加えて噴射させ、記録媒体上に付着しつつ冷却固化して記録ドットを形成するホットメルト型インクジェット記録方法が提案されている。このインクは、室温で固体であるために取り扱い時に汚れることが無く、又、溶融時のインク蒸発量が実質無いためノズルの目詰まりがない。更に、付着後直ちに固化するため色滲みも少なく、紙質に関係なく良好な印刷品質を提供するインク組成物が提案されている（特許文献１、２参照）。
【０００６】
しかしながらこのような方法で記録された画像は、インクドットが柔らかいワックス状であるため、ドットの盛上がりに起因する品質の劣化や、擦過性能の不足等の課題があった。
【０００７】
一方、紫外線を露光することにより硬化するインクジェット記録用インクが開示されている（特許文献３参照）。又、顔料が必須に含有され、かつ重合性材料として３官能以上のポリアクリレートが必須とされており、かつケトン、アルコールを主溶剤とする所謂、非水系インクが提案されている（特許文献４参照）。又、水系の紫外線重合モノマーを用いたインクが提案されている（特許文献５参照）。
【０００８】
これらの方法では、インク自身を硬化成分により硬化させるため非吸収性の媒体に対しても記録が可能となったが、色剤以外の硬化成分が多量に含有し、かつ揮発しないため記録面がインクドットにより盛り上がり、画質、特に光沢の不自然さを生じさせた。更に、従来公知の硬化成分に対しては安全上の懸念点があり、たとえ安全性をクリアしたとしても物質選択の狭さがあり、素材、物性の自由な設計を行えないという課題があった。
【０００９】
本発明者らは、親水性主鎖に複数の側鎖を有し、活性エネルギー線を照射することにより側鎖間で架橋結合可能な高分子化合物をインクに含有させることで上記課題を解決することを見い出したが、照射する活性エネルギー線の光源によっては、画像の種類により画像濃度ムラや光沢ムラ、普通紙に対するコックリングが発生する場合があることが判った。
【特許文献１】米国特許第４，３９１，３６９号明細書
【特許文献２】米国特許第４，４８４，９４８号明細書
【特許文献３】米国特許第４，２２８，４３８号明細書
【特許文献４】特公平５−６４６６７号公報
【特許文献５】特開平７−２２４２４１号公報
【発明の開示】
【発明が解決しようとする課題】
【００１０】
従って本発明の目的は、インク吸収性の少ない、又はインク吸収性のない記録媒体に対してビーディングやカラーブリードの発生がなく、高画質な画像が得られ、光沢ムラや画像濃度ムラ、普通紙に対するコックリング等が改良されたインクジェット記録方法を提供することにある。
【課題を解決するための手段】
【００１１】
本発明の上記目的は、下記の構成により達成された。
１．
少なくとも色剤と、水と、親水性主鎖に複数の側鎖を有し、活性エネルギー線を照射することにより、側鎖間で架橋結合可能な高分子化合物を含有するインクジェット用インクを記録材料上に吐出するインクジェット記録方法において、該記録材料上にインクジェット用インクが着弾した後、総消費電力が１ｋＷ・ｈｒ未満の光源を照射して硬化することを特徴とするインクジェット記録方法。
２．
前記記録材料上にインクジェット用インクが着弾した後、硬化に有効な波長域でのピーク照度が０．１〜８０ｍＷ／ｃｍ2である光源を照射して硬化することを特徴とする前記１に記載のインクジェット記録方法。
３．
前記光源が蛍光灯、捕虫灯、ブラックライト、冷陰極管、ＬＥＤの何れかであることを特徴とする前記１又は２に記載のインクジェット記録方法。
４．
前記記録材料上に前記インクが着弾した後、０．００１〜１．０秒の間に前記光源から活性エネルギー線を照射することを特徴とする前記１〜３の何れか１項に記載のインクジェット記録方法。
５．
前記高分子化合物が、インクジェット用インク全質量に対して０．８〜５．０質量％含有されることを特徴とする前記１〜４の何れか１項に記載のインクジェット記録方法。
６．
前記高分子化合物の親水性主鎖がポリ酢酸ビニルの鹸化物であり、かつ鹸化度が７７〜９９％、重合度が２００〜４０００であることを特徴とする前記１〜５の何れか１項に記載のインクジェット記録方法。
７．
前記高分子化合物の親水性主鎖に対する側鎖の変性率が０．８〜４モル％であることを特徴とする前記１〜６の何れか１項に記載のインクジェット記録方法。
８．
前記インクジェット用インク中に水溶性光重合開始剤を含有することを特徴とする前記１〜７の何れか１項に記載のインクジェット記録方法。
【発明の効果】
【００１２】
本発明のインクジェット記録方法により、インク吸収性の少ない又は無い記録媒体に対してビーディングやカラーブリードの発生がなく、高画質な画像が得られ、光沢ムラや画像濃度ムラ、普通紙に対するコックリング等が改良される。
【発明を実施するための最良の形態】
【００１３】
以下、本発明について詳述する。
【００１４】
本発明では、親水性主鎖に複数の側鎖を有し、活性エネルギー線を照射することにより側鎖間で架橋結合可能な高分子化合物をインク中に含有することにより、印字した後にインク自身が記録媒体上で硬化反応により増粘（ゲル化）し、異色間の色混じり（カラーブリード）やインク溢れによる斑（ビーディング）の発生を抑制することができる。従って、吸収性のない記録媒体への直接印字が可能である。
【００１５】
従来も、このように活性エネルギーで硬化する成分をインクに含有させる技術はあったが、硬化する成分がモノマーであり、エネルギー効率が悪く、インク中に多量添加しないと、非吸収性の記録媒体にそのまま印字することが出来なかった。そのため、画像部の盛上がりが大きくなり、平滑感の高い画像は得られなかった。
【００１６】
本発明では、硬化成分が少量で済み、インク中の総固形分量を１０％程度に抑えることができるので、揮発成分が揮発した後の画像部の盛上がりは非常に薄い。そのため、印刷用紙のような吸収性の低い、あるいは吸収性のない記録媒体に、高画質で平滑性の高い画像をそのまま印字することが可能である。
【００１７】
又、上記インクを記録材料上に吐出するインクジェット記録方法において、該記録材料上に上記インクが着弾後、総消費電力が１ｋＷ・ｈｒ未満の光源を照射して硬化することにより、画像濃度ムラや光沢ムラ、普通紙へのコックリングを改良することが出来た。
【００１８】
これは、総消費電力が１ｋＷ・ｈｒ未満の光源を照射して硬化することで、インク吐出後の活性エネルギー線照射による硬化（ゲル化）反応が制御され、色材と硬化成分である高分子化合物の混在状態が良好になったためであると考えられる。特に、本発明のような予め高分子のものが活性エネルギー線で架橋してゲルを形成する場合に顕著である。
【００１９】
又、総消費電力が１ｋＷ・ｈｒ未満のため、光源からの照射により記録材料（この場合普通紙）が必要以上に加熱せず、急激な水の乾燥によるコックリング発生を抑制することができる。尚、総消費電力とは、光源の駆動、照射に要する電力の総計である。
更に、硬化に有効な波長域でのピーク照度が０．１〜８０ｍＷ／ｃｍ2である光源を照射して硬化することで、より光沢ムラ、画像濃度ムラ、普通紙に対するコックリングを改良することができる。
【００２０】
本発明の画像記録方法においては、活性光線の照射条件として、インク着弾後０．００１〜２．０秒の間に活性光線が照射されることが好ましく、より好ましくは０．００１〜１．０秒である。高精細な画像を形成するためには、照射タイミングが出来るだけ早いことが特に重要となる。
【００２１】
活性光線の照射方法として、その基本的な方法が特開昭６０−１３２７６７号に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許６，１４５，９７９号では、照射方法として光ファイバーを用いた方法や、コリメートされた光源をヘッドユニット側面に設けた鏡面に当て、記録部へＵＶ光を照射する方法が開示されている。本発明の画像形成方法においては、これらの何れの照射方法も用いることができる。
【００２２】
又、活性光線を照射を２段階に分け、まずインク着弾後０．００１〜１．０秒の間に前述の方法で活性光線を照射し、かつ全印字終了後、更に活性光線を照射する方法も好ましい態様の一つである。活性光線の照射を２段階に分けることで、よりインク硬化の際に起こる記録材料の収縮を抑えることが可能となる。
【００２３】
（活性エネルギー線架橋性高分子化合物）
本発明に係る活性エネルギー線架橋性高分子化合物とは、親水性主鎖に複数の側鎖を有し、活性エネルギー線を照射することにより側鎖間で架橋結合可能な化合物である。具体的には、ポリ酢酸ビニルの鹸化物、ポリビニルアセタール、ポリエチレンオキシド、ポリアルキレンオキシド、ポリビニルピロリドン、ポリアクリルアミド、ポリアクリル酸、ヒドロキシエチルセルロース、メチルセルロース、ヒドロキシプロピルセルロース又は前記親水性樹脂の誘導体、並びにこれらの共重合体から成る群より選ばれる少なくとも１種の親水性樹脂に対して、側鎖に光２量化型、光分解型、光重合型、光変性型、光解重合型等の変性基を導入したものである。仲でも、光重合型の架橋性基、が感度、生成される画像の性能の観点から望ましい。
【００２４】
親水性主鎖においては、側鎖の導入に対する簡便性や、取扱いの観点からポリ酢酸ビニルの鹸化物が好ましく、その重合度は２００〜４０００が好ましく、２００〜２０００がハンドリングの観点からより好ましい。主鎖に対する側鎖の変性率は０．３〜４モル％が好ましく、０．８〜４モル％が反応性の観点からより好ましい。変性率が０．３モル％より小さいと、架橋性が不足し本発明の効果が小さくなり、４モル％より大きいと、架橋密度が大きくなり硬くて脆い膜となり、膜の強度が落ちてしまう。
【００２５】
光２量化型の変性基としては、ジアゾ基、シンナモイル基、スチルバゾリウム基、スチルキノリウム基等を導入したものが好ましく、例えば特開昭６０−１２９７４２号等に記載された感光性樹脂（組成物）が挙げられる。
【００２６】
特開昭６０−１２９７４２号に記載の感光性樹脂は、ポリビニルアルコール構造体中にスチルバゾリウム基を導入した下記一般式（１）で表される化合物である。
【００２７】
【化１】
2007168266.tif 000002
【００２８】
式中、Ｒ1は炭素数１〜４のアルキル基を表し、Ａ-はカウンターアニオンを表す。
【００２９】
特開昭５６−６７３０９号に記載の感光性樹脂は、ポリビニルアルコール構造体中に、下記一般式（２）で表される２−アジド−５−ニトロフェニルカルボニルオキシエチレン構造、又は下記一般式（３）で表される４−アジド−３−ニトロフェニルカルボニルオキシエチレン構造を有する樹脂組成物である。
【００３０】
【化２】
2007168266.tif 000003
【００３１】
又、下記一般式（４）で表される変性基も好ましく用いられる。
【００３２】
【化３】
2007168266.tif 000004
【００３３】
式中、Ｒはアルキレン基又はアリーレン基を表す。好ましくはフェニレン基である。
【００３４】
光重合型の変性基としては、例えば特開２０００−１８１０６２号、同２００４−１８９８４１号に示される下記一般式（５）で表される樹脂が反応性の観点から好ましい。
【００３５】
【化４】
2007168266.tif 000005
【００３６】
式中、Ｒ2はメチル基又は水素原子を表し、ｎは１又は２を表し、Ｘは−（ＣＨ2）m−ＣＯＯ−又は−Ｏ−を表し、Ｙは芳香族環残基又は単結合手を表し、ｍは０〜６の整数を表す。
【００３７】
又、特開２００４−１６１９４２号に記載される光重合型の下記一般式（６）で表される変性基を、従来公知の水溶性樹脂に用いることも好ましい。
【００３８】
【化５】
2007168266.tif 000006
【００３９】
式中、Ｒ3はメチル基又は水素原子を表し、Ｒ4は炭素数２〜１０の直鎖状又は分岐状のアルキレン基を表す。
【００４０】
このような活性エネルギー線架橋型の樹脂は、インク全質量に対して０．８〜５．０質量％含有することが好ましい。０．８質量％以上存在することで架橋効率が向上し、架橋後のインク粘度の急激な上昇によりビーディングやカラーブリードの発生を抑制することが出来る。又、５．０質量％以下であることは、インク物性やインクヘッド内状態に悪影響し難くなり、出射性やインク保存性の観点で好ましい。
【００４１】
本発明の活性エネルギー線架橋型の樹脂においては、元々、或る程度の重合度を持った主鎖に対して側鎖間で架橋結合を介して架橋するため、一般的な連鎖反応を介して重合する活性エネルギー線硬化型の樹脂に対して光子一つ当たりの分子量増加効果が著しく大きい。一方、従来公知の活性エネルギー線硬化型の樹脂においては、架橋点の数は制御不可能であるため硬化後の膜の物性をコントロールすることが出来ず、硬くて脆い膜となり易い。
【００４２】
本発明に用いられる樹脂は、架橋点の数は、親水性主鎖の長さと側鎖の導入量で完全に制御でき、目的に応じたインク膜の物性制御が可能である。更に、従来公知の活性エネルギー線硬化型インクが、色剤以外のほぼ全量が硬化成分であり、そのため硬化後のドットが盛り上がり、光沢に代表される画質に劣るのに対し、本発明の樹脂では、必要量が少量で済み乾燥成分が多いため、乾燥後の画質の向上が図られ、かつ定着性も良い。
【００４３】
（光重合開始剤、増感剤）
本発明に係るインクにおいては、光重合開始剤や増感剤を添加するのも好ましい。これらの化合物は、溶媒に溶解又は分散した状態か、もしくは感光性樹脂に対して化学的に結合されていてもよい。
【００４４】
本発明に適用される光重合開始剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が、水系溶媒への混合性という観点で好ましい。
【００４５】
更に、樹脂との相溶製の観点から下記一般式（７）で表される４−（２−ヒドロキシエトキシ）フェニル−（２−ヒドロキシ−２−プロピル）ケトン（ｏ＝１、ＨＭＰＫ）や、そのエチレンオキシド付加物（ｏ＝２〜５）がより好ましい。
【００４６】
【化６】
2007168266.tif 000007
【００４７】
式中、ｏは１〜５の整数を表す。
【００４８】
又、他にはベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類；チオキサトン、２、４−ジエチルチオキサントン、イソプロピルチオキサントン、クロロチオキサントン、イソプロポキシクロロチオキサントン等のチオキサントン類；エチルアントラキノン、ベンズアントラキノン、アミノアントラキノン、クロロアントラキノン等のアントラキノン類；アセトフェノン類；ベンゾインメチルエーテル等のベンゾインエーテル類；２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルホスフィンオキシド及びこれらの混合物等が好ましく用いられ、上記は単独で使用しても混合して使用しても構わない。
【００４９】
これらの光重合開始剤に加え、促進剤等を添加することもできる。これらの例として、ｐ−ジメチルアミノ安息香酸エチル、ｐ−ジメチルアミノ安息香酸−ｉ−アミル、エタノールアミン、ジエタノールアミン、トリエタノールアミン等が挙げられる。
【００５０】
これらの光重合開始剤は、親水性主鎖に対して側鎖にグラフト化されているのも好ましい。
【００５１】
本発明に用いる増感剤としてはどの様なものでもよいが、脂肪族アミン、芳香族置換基を含むアミン、ピペリジン等のアミン類、尿素、アルキル尿素、芳香族置換基を含む尿素等の尿素化合物、ナトリウムジエチルジチオホスフェート、芳香族スルフィン酸の可溶性塩等の硫黄化合物、トリブチルホスフィン等の燐化合物、ミヒラーケトン、Ｎ−ニトリソヒドロキシルアミン誘導体、オキサゾリジン化合物、テトラヒドロ−１，３−オキサジン化合物、ホルムアルデヒド又はアセトアルデヒドとジアミンの縮合物、エポキシ樹脂とアミンの反応生成物の高分子化アミン、トリエタノールアミントリアクリレート等の窒素化合物、ニトリル化合物等が挙げられる。これらの中でも、インク保存安定性や出射安定性の点からアミンが好ましく、更にはモノエタノールアミン、ジメチルエタノールアミン、ジエタノールアミン、メチルジエタノールアミン、トリエタノールアミン等のアルカノールアミンが、インクに対する溶解性の点から特に好ましい。
【００５２】
（着色剤）
本発明のインクジェット用インクに用いられる色材としては、染料又は顔料を用いることが好ましい。
【００５３】
用いることのできる染料としては特に制限はなく、酸性染料、直接染料、反応性染料等の水溶性染料、分散染料等が挙げられる。
【００５４】
以下、本発明のインクジェット用インクに適用可能な染料の具体例を列挙するが、本発明では、これら例示する染料にのみに限定されるものではない。
【００５５】
（水溶性染料）
本発明で用いることのできる水溶性染料としては、例えばアゾ染料、メチン染料、アゾメチン染料、キサンテン染料、キノン染料、フタロシアニン染料、トリフェニルメタン染料、ジフェニルメタン染料等を挙げることができる。以下にその具体的化合物を挙げる。
【００５６】
Ｃ．Ｉ．アシッドイエロー：１、３、１１、１７、１８、１９、２３、２５、３６、３８、４０、４２、４４、４９、５９、６１、６５、６７、７２、７３、７９、９９、１０４、１１０、１１４、１１６、１１８、１２１、１２７、１２９、１３５、１３７、１４１、１４３、１５１、１５５、１５８、１５９、１６９、１７６、１８４、１９３、２００、２０４、２０７、２１５、２１９、２２０、２３０、２３２、２３５、２４１、２４２、２４６
Ｃ．Ｉ．アシッドオレンジ：３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８
Ｃ．Ｉ．アシッドレッド：８８、９７、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５
Ｃ．Ｉ．アシッドバイオレット：１７、１９、２１、４２、４３、４７、４８、４９、５４、６６、７８、９０、９７、１０２、１０９、１２６
Ｃ．Ｉ．アシッドブルー：１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０
Ｃ．Ｉ．アシッドグリーン：９、１２、１６、１９、２０、２５、２７、２８、４０、４３、５６、７３、８１、８４、１０４、１０８、１０９
Ｃ．Ｉ．アシッドブラウン：２、４、１３、１４、１９、２８、４４、１２３、２２４、２２６、２２７、２４８、２８２、２８３、２８９、２９４、２９７、２９８、３０１、３５５、３５７、４１３
Ｃ．Ｉ．アシッドブラック：１、２、３、２４、２６、３１、５０、５２、５８、６０、６３、１０７、１０９、１１２、１１９、１３２、１４０、１５５、１７２、１８７、１８８、１９４、２０７、２２２
Ｃ．Ｉ．ダイレクトイエロー：８、９、１０、１１、１２、２２、２７、２８、３９、４４、５０、５８、７９、８６、８７、９８、１０５、１０６、１３０、１３２、１３７、１４２、１４７、１５３
Ｃ．Ｉ．ダイレクトオレンジ：６、２６、２７、３４、３９、４０、４６、１０２、１０５、１０７、１１８
Ｃ．Ｉ．ダイレクトレッド：２、４、９、２３、２４、３１、５４、６２、６９、７９、８０、８１、８３、８４、８９、９５、２１２、２２４、２２５、２２６、２２７、２３９、２４２、２４３、２５４
Ｃ．Ｉ．ダイレクトバイオレット：９、３５、５１、６６、９４、９５
Ｃ．Ｉ．ダイレクトブルー：１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１
Ｃ．Ｉ．ダイレクトグリーン：２６、２８、５９、８０、８５
Ｃ．Ｉ．ダイレクトブラウン：４４、１０６、１１５、１９５、２０９、２１０、２２２、２２３
Ｃ．Ｉ．ダイレクトブラック：１７、１９、２２、３２、５１、６２、１０８、１１２、１１３、１１７、１１８、１３２、１４６、１５４、１５９、１６９
Ｃ．Ｉ．ベイシックイエロー：１、２、１１、１３、１５、１９、２１、２８、２９、３２、３６、４０、４１、４５、５１、６３、６７、７０、７３、９１
Ｃ．Ｉ．ベイシックオレンジ：２、２１、２２
Ｃ．Ｉ．ベイシックレッド：１、２、１２、１３、１４、１５、１８、２３、２４、２７、２９、３５、３６、３９、４６、５１、５２、６９、７０、７３、８２、１０９
Ｃ．Ｉ．ベイシックバイオレット：１、３、７、１０、１１、１５、１６、２１、２７、３９
Ｃ．Ｉ．ベイシックブルー：１、３、７、９、２１、２２、２６、４１、４５、４７、５２、５４、６５、６９、７５、７７、９２、１００、１０５、１１７、１２４、１２９、１４７、１５１
Ｃ．Ｉ．ベイシックグリーン：１、４
Ｃ．Ｉ．ベイシックブラウン：１
Ｃ．Ｉ．リアクティブイエロー：２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６
Ｃ．Ｉ．リアクティブオレンジ：１、４、５、７、１１、１２、１３、１５、１６、２０、３０、３５、５６、６４、６７、６９、７０、７２、７４、８２、８４、８６、８７、９１、９２、９３、９５、１０７
Ｃ．Ｉ．リアクティブレッド：２、３、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２８、２３５
Ｃ．Ｉ．リアクティブバイオレット：１、２、４、５、６、２２、２３、３３、３６、３８
Ｃ．Ｉ．リアクティブブルー：２、３、４、５、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６
Ｃ．Ｉ．リアクティブグリーン：８、１２、１５、１９、２１
Ｃ．Ｉ．リアクティブブラウン：２、７、９、１０、１１、１７、１８、１９、２１、２３、３１、３７、４３、４６
Ｃ．Ｉ．リアクティブブラック：５、８、１３、１４、３１、３４、３９
Ｃ．Ｉ．フードブラック：１、２。
【００５７】
更に、染料として、下記一般式（８）で表される化合物又は一般式（９）で表される化合物が挙げられる。
【００５８】
【化７】
2007168266.tif 000008
【００５９】
一般式（８）において、Ｒ1は水素原子又は置換基を表し、水素原子又はフェニルカルボニル基が好ましい。Ｒ2は異なってもよく水素原子又は置換基を表し、水素原子が好ましい。Ｒ3は水素原子又は置換基を表し、水素原子又はアルキル基が好ましい。Ｒ4は水素原子又は置換基を表し、水素原子、アリールオキシ基が好ましい。Ｒ5は異なってもよく水素原子又は置換基を表し、スルホ基が好ましい。ｒは１〜４の整数を表し、ｓは１〜５の整数を表す。
【００６０】
一般式（９）において、Ｒ6はフェニル基又はナフチル基を表し、置換基で置換されていてもよく、スルホ基又はカルボキシル基で置換されていることが好ましい。Ｍは水素イオン、ナトリウムイオン、カリウムイオン、リチウムイオン、アンモニウムイオン又はアルキルアンモニウムイオンを表す。Ｒ7は異なってもよく水素原子又はナフタレン環に置換可能な置換基を表す。ｑは１又は２を表す。ｐは１〜４の整数を表す。ただし、ｑ＋ｐ＝５である。Ｒ8は置換基を表し、カルボニル基、スルホニル基又は下記一般式（１０）で表される基を表し、特に下記一般式（１０）で表される基が好ましい。
【００６１】
【化８】
2007168266.tif 000009
【００６２】
式中、Ｗ1及びＷ2は各々、ハロゲン原子、アミノ基、ヒドロキシル基、アルキルアミノ基又はアリールアミノ基を表し、ハロゲン原子、ヒドロキシル基又はアルキルアミノ基が好ましい。
【００６３】
（分散染料）
又、分散染料としては、アゾ系分散染料、キノン系分散染料、アントラキノン系分散染料、キノフタロン系分散染料等種々の分散染料を用いることができ、以下にその具体的化合物を挙げる。
【００６４】
Ｃ．Ｉ．Ｄｉｓｐｅｒｓｅ  Ｙｅｌｌｏｗ：３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２
Ｃ．Ｉ．Ｄｉｓｐｅｒｓｅ  Ｏｒａｎｇｅ：１、３、５、７、１１、１３、１７、２０、２１、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２
Ｃ．Ｉ．Ｄｉｓｐｅｒｓｅ  Ｒｅｄ：１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８
Ｃ．Ｉ．Ｄｉｓｐｅｒｓｅ  Ｖｉｏｌｅｔ：１、４、８、２３、２６、２７、２８、３１、３３、３５、３６、３８、４０、４３、４６、４８、５０、５１、５２、５６、５７、５９、６１、６３、６９、７７
Ｃ．Ｉ．Ｄｉｓｐｅｒｓｅ  Ｇｒｅｅｎ：９
Ｃ．Ｉ．Ｄｉｓｐｅｒｓｅ  Ｂｒｏｗｎ：１、２、４、９、１３、１９
Ｃ．Ｉ．Ｄｉｓｐｅｒｓｅ  Ｂｌｕｅ：３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３
Ｃ．Ｉ．Ｄｉｓｐｅｒｓｅ  Ｂｌａｃｋ：１、３、１０、２４。
【００６５】
（顔料）
本発明に使用できる顔料としては、従来公知の有機及び無機顔料が使用できるが、アニオン性顔料である。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、酸性染料型レーキ等の染料レーキや、ニトロ顔料、ニトロソ顔料、アニリンブラック、昼光蛍光顔料等の有機顔料、カーボンブラック等の無機顔料が挙げられる。
【００６６】
具体的な有機顔料を以下に例示する。
【００６７】
マゼンタ又はレッド用の顔料：Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等
オレンジ又はイエロー用の顔料：Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等
グリーン又はシアン用の顔料：Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等。
【００６８】
顔料の分散方法としては、例えばボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。又、顔料分散体の粗粒分を除去する目的で、遠心分離装置を使用すること、フィルターを使用することも好ましい。
【００６９】
本発明に係るインクにおいては、顔料表面にスルホン酸、カルボン酸等の極性基をペンダントした自己分散顔料、あるいは高分子分散剤を用いて分散した顔料が好ましい。
【００７０】
本発明に係る高分子分散剤としては特に制限はなく、水溶性樹脂又は非水溶性樹脂が用いられる。これらの高分子としては、例えばスチレン、スチレン誘導体、ビニルナフタレン誘導体、アクリル酸、アクリル酸誘導体、メタクリル酸、メタクリル酸誘導体、マレイン酸、マレイン酸誘導体、イタコン酸、イタコン酸誘導体、フマル酸、フマル酸誘導体から選ばれた単一の単量体から成る重合体、あるいは２種以上の単量体から成る共重合体及びこれらの塩を挙げることができる。又、ポリビニルアルコール、ポリビニルピロリドン、セルロース誘導体、ゼラチン、ポリエチレングリコール等の水溶性高分子も用いることができる。
【００７１】
これら水溶性樹脂のインク全量に対する含有量としては、０．１〜１０質量％が好ましく、更に好ましくは０．３〜５質量％である。又、これらの水溶性樹脂は２種以上併用することも可能である。
【００７２】
本発明のインクジェット用インクに使用する顔料分散体の平均粒径は５００ｎｍ以下が好ましく、２００ｎｍ以下がより好ましく、１０〜２００ｎｍであることが好ましく、１０〜１５０ｎｍがより好ましい。顔料分散体の平均粒径が５００ｎｍを超えると分散が不安定となり、又、１０ｎｍ未満になっても顔料分散体の安定性が悪くなり易く、インクの保存安定性が劣化し易くなる。
【００７３】
顔料分散体の粒径測定は、光散乱法、電気泳動法、レーザードップラー法等を用いた市販の粒径測定機器により求めることが出来る。又、透過型電子顕微鏡による粒子像撮影を少なくとも１００粒子以上に対して行い、この像をＩｍａｇｅ−Ｐｒｏ（メディアサイバネティクス社製）等の画像解析ソフトを用いて統計的処理を行うことによっても求めることが可能である。
【００７４】
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。
【００７５】
（水溶性溶媒）
本発明に係るインクの溶媒としては、水溶性媒体が好ましく用いられ、特に、水及び水溶性有機溶剤等の混合溶媒が好ましい。好ましく用いられる水溶性有機溶剤の例としては、アルコール類（メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）；多価アルコール類（エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）；多価アルコールエーテル類（エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）；アミン類（エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）；アミド類（ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）；スルホキシド類（ジメチルスルホキシド等）等が挙げられる。
【００７６】
（界面活性剤）
本発明のインクに好ましく使用される界面活性剤としては、アルキル硫酸塩、アルキルエステル硫酸塩、ジアルキルスルホ琥珀酸塩類、アルキルナフタレンスルホン酸塩類、アルキル燐酸塩、ポリオキシアルキレンアルキルエーテル燐酸塩、脂肪酸塩類等のアニオン性界面活性剤；ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤；グリセリンエステル、ソルビタンエステル、ポリオキシエチレン脂肪酸アミド、アミンオキシド等の両性活性剤、アルキルアミン塩類、第四級アンモニウム塩類等のカチオン性界面活性剤が挙げられる。
【００７７】
これらの界面活性剤は顔料の分散剤としても用いることが出来、特にアニオン性及びノニオン性界面活性剤を好ましく用いることができる。
【００７８】
（各種添加剤）
本発明のインクにおいては、その他に従来公知の添加剤を含有することができる。例えば蛍光増白剤、消泡剤、潤滑剤、防腐剤、増粘剤、帯電防止剤、マット剤、水溶性多価金属塩、酸、塩基、緩衝液等のｐＨ調整剤、酸化防止剤、表面張力調整剤、非抵抗調整剤、防錆剤、無機顔料等である。
【００７９】
（記録用紙）
紙には、塗工紙、非塗工紙があり、塗工紙としては、１ｍ2当たりの塗工量が片面２０ｇ前後のアート紙、１ｍ2当たりの塗工量が片面１０ｇ前後のコート紙、１ｍ2当たりの塗工量が片面５ｇ前後の軽量コート紙、微塗工紙、マット調仕上げのマットコート紙、ダル調仕上げのダルコート紙、新聞用紙などが挙げられる。非塗工紙としては、化学パルプ１００％使用の印刷用紙Ａ、化学パルプ７０％以上使用の印刷用紙Ｂ、化学パルプ４０％以上７０％未満使用の印刷用紙Ｃ、化学パルプ４０％未満使用の印刷用紙Ｄ、機械パルプを含有しカレンダー処理を行ったグラビア用紙などが挙げられる。更に詳しくは、「最新紙加工便覧」紙加工便覧編集委員会編，テックタイムス発行、「印刷工学便覧」日本印刷学会編などに詳細に記載されている。
【００８０】
普通紙とは、非塗工用紙、特殊印刷用紙及び情報用紙の一部に属する８０〜２００μｍの非コート紙が該当する。本発明で用いられる普通紙としては、例えば上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。
【００８１】
上質紙及び色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上、紀州製紙）、たいおう、ブライトフォーム、カント、カントホワイト、ダンテ、ＣＭ用紙、ダンテコミック、ハイネ、文庫本用紙、ハイネＳ、ニューＡＤ用紙、ユトリロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上、大王製紙）、日輪、月輪、雲嶺、銀河、白雲、ワイス、月輪エース、白雲エース、雲岑エース（以上、日本紙業）、たいおう、ブライトフォーム、ブライトニップ（以上、名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジョン、スノービジョン、金鳩スノービジョン、白鳩Ｍ、スーパーＤＸ、はまなすＯ、赤鳩Ｍ、ＨＫスーパー印刷紙（以上、本州製紙）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上、丸住製紙）、ＳＨＦ（以上、東洋パルプ）、ＴＲＰ（東海パルプ）等が挙げられる。
【００８２】
（各種フィルム）
各種フィルムとしては、一般的に使用されているものは全て使用できる。例えばポリエステルフィルム、ポリオレフィンフィルム、ポリ塩化ビニルフィルム、ポリ塩化ビニリデンフィルム等がある。又、写真用印画紙であるレジンコートペーパー（ＲＣ紙）や合成紙であるユポ紙なども使用できる。
【００８３】
（各種インクジェット用記録媒体）
インクジェット用記録媒体としては、基材に吸収性支持体や非吸収性支持体を用いて、表面にインク受容層が形成されたものである。インク受容層としては、コート層、膨潤層、微細空隙層から成るものがある。
【００８４】
膨潤層は水溶性ポリマーから成るインク受容層が膨潤することでインクを吸収する。微細空隙層は２次粒径が２０〜２００ｎｍ程度の無機又は有機微粒子とバインダーから成り、１００ｎｍ程度の微細な空隙がインクを吸収する。
【００８５】
近年は、基材に、紙基材の両面をオレフィン樹脂で被覆したＲＣペーパーを用いて上記微細空隙層を設けたインクジェット記録媒体が、フォトライク紙面として好んで用いられている。
【００８６】
（インクジェット記録装置）
以下、本発明のインクジェット記録方法で用いることのできるインクジェット記録装置について、図面を適宜参照しながら説明する。尚、図面の記録装置は、あくまでも本発明の記録装置の一態様であり、本発明のインクジェット記録方法で用いることのできるインクジェット記録装置はこの図面に限定されない。
【００８７】
図１はインクジェット記録装置の要部の構成を示す正面図である。記録装置１は、ヘッドキャリッジ２、記録ヘッド３、照射手段４、プラテン部５等を備えて構成される。この記録装置１は、記録材料Ｐの下にプラテン部５が設置されている。プラテン部５は、活性エネルギー線を吸収する機能を有しており、記録材料Ｐを通過して来た余分な活性エネルギー線を吸収する。その結果、高精細な画像を非常に安定に再現できる。
【００８８】
記録材料Ｐは、ガイド部材６に案内され、搬送手段（図示せず）の作動により、図１における手前から奥の方向に移動する。ヘッド走査手段（図示せず）は、ヘッドキャリッジ２を図１におけるＹ方向に往復移動させることにより、ヘッドキャリッジ２に保持された記録ヘッド３の走査を行う。
【００８９】
ヘッドキャリッジ２は記録材料Ｐの上側に設置され、記録材料Ｐ上の画像印刷に用いる色の数に応じて後述する記録ヘッド３を複数個、吐出口を下側に配置して収納する。ヘッドキャリッジ２は、図１におけるＹ方向に往復自在な形態で記録装置１本体に対して設置されており、ヘッド走査手段の駆動により、図１におけるＹ方向に往復移動する。
尚、図１ではヘッドキャリッジ２がホワイト（Ｗ）、イエロー（Ｙ）、マゼンタ（Ｍ）、シアン（Ｃ）、ブラック（Ｋ）、ライトイエロー（Ｌｙ）、ライトマゼンタ（Ｌｍ）、ライトシアン（Ｌｃ）、ライトブラック（Ｌｋ）、ホワイト（Ｗ）の記録ヘッド３を収納するものとして描図を行っているが、実施の際にはヘッドキャリッジ２に収納される記録ヘッド３の色数は適宜決められるものである。
【００９０】
記録ヘッド３は、インク供給手段（図示せず）により供給された本発明のインクを、内部に複数個備えられた吐出手段（図示せず）の作動により、吐出口から記録材料Ｐに向けて吐出する。記録ヘッド３により吐出される本発明のインクは、色剤と、水と、親水性主鎖に複数の側鎖を有し、活性エネルギー線を照射することにより、側鎖間で架橋結合可能な高分子化合物を含んでいて、活性エネルギー線照射によりインクが硬化してゲル化する。
【００９１】
インクジェット記録ヘッド３は、記録材料Ｐの一端からヘッド走査手段の駆動により、図１におけるＹ方向に記録材料Ｐの他端まで移動するという走査の間に、記録材料Ｐにおける一定の領域（着弾可能領域）に対して本発明のインクをインク滴として吐出し、着弾可能領域にインク滴を着弾させる。
【００９２】
上記走査を適宜回数行い、１領域の着弾可能領域に向けてインクの吐出を行なった後、搬送手段で記録材料を図１における手前から奥方向に適宜移動させ、再びヘッド走査手段による走査を行いながら、インクジェット記録ヘッド３により、上記着弾可能領域に対し図１における奥方向に隣接した次の着弾可能領域に対してインクの吐出を行う。
【００９３】
上述の操作を繰り返して、ヘッド走査手段及び搬送手段と連動してインクジェット記録ヘッド３からインクを吐出することにより、記録材料Ｐ上にインク液滴の集合体から成る画像が形成される。
【００９４】
本発明では、前述したように、活性エネルギー線として総消費電力が１ｋＷ・ｈｒ以下の光源より出力されるものである。これらの光源としては、蛍光灯、捕虫灯、ブラックライト、冷陰極管、ＬＥＤが好ましい。
【００９５】
照射手段４は活性エネルギー線を照射するもので、記録ヘッド３がヘッド走査手段の駆動による１回の走査によってインクを吐出する着弾可能領域の内、記録装置（インクジェットプリンタ）１で設定できる最大のものとほぼ同じ形状か、着弾可能領域よりも大きな形状を有する。照射手段４はヘッドキャリッジ２の両脇に、記録材料Ｐに対してほぼ平行に、固定して設置される。
【００９６】
インク吐出部の照度を調整する手段としては、記録ヘッド３全体を遮光することは勿論であるが、加えて照射手段４と記録材料Ｐの距離ｈ１より、記録ヘッド３のインク吐出部３１と記録材料Ｐとの距離ｈ２を大きくしたり（ｈ１＜ｈ２）、記録ヘッド３と照射手段４との距離ｄを離したり（ｄを大きく）することが有効である。又、記録ヘッド３と照射手段４の間を蛇腹構造７にすると更に好ましい。
【００９７】
ここで、照射手段４で照射される紫外線の波長は、照射手段４に備えられた紫外線ランプ又はフィルターを交換することで適宜変更することができる。
【実施例】
【００９８】
以下、実施例を挙げて本発明を説明するが、本発明はこれらの例に限定されるものではない。尚、実施例中で「％」は、特に断りのない限り質量％を表す。
【００９９】
〈高分子化合物１の合成〉
グリシジルメタクリレート５６ｇ、ｐ−ヒドロキシベンズアルデヒド４８ｇ、ピリジン２ｇ及びＮ−ニトロソ−フェニルヒドロキシアミンアンモニウム塩１ｇを、それぞれ反応容器に入れ、８０℃の湯浴中で８時間攪拌した。次に、重合度３５０、鹸化度８８％のポリ酢酸ビニル鹸化物４５ｇをイオン交換水２２５ｇに分散した後、この溶液に燐酸４．５ｇと上記反応で得られたｐ−（３−メタクリロキシ−２−ヒドロキシプロピルオキシ）ベンズアルデヒドをポリ酢酸ビニル鹸化物に対して変性率が３モル％になる条件で添加し、９０℃で６時間攪拌した。得られた溶液を室温まで冷却した後、塩基性イオン交換樹脂を３０ｇ加えて１時間攪拌した。次いでイオン交換樹脂を濾過し、ここに光重合開始剤として、イルガキュア２９５９（チバスペシャリティケミカルズ社製）を１５％水溶液１００ｇに対して０．５ｇの割合で混合し、その後イオン交換水にて希釈して高分子化合物１の１２％水溶液を得た。
【０１００】
〈高分子化合物２の合成〉
高分子化合物１の合成において、ポリ酢酸ビニル鹸化物の架橋基変性率を０．４モル％に変更した以外は高分子化合物１と同様にして、高分子化合物２の１２％水溶液を得た。
【０１０１】
〈高分子化合物３の合成〉
高分子化合物１の合成において、ポリ酢酸ビニル鹸化物の架橋基変性率を４．５モル％に変更した以外は高分子化合物１と同様にして、高分子化合物２の１２％水溶液を得た。
【０１０２】
〈高分子化合物４の合成〉
高分子化合物１の合成において、ポリ酢酸ビニル鹸化物の重合度を１８０に変更した以外は高分子化合物１と同様にして、高分子化合物４の１２％水溶液を得た。
【０１０３】
〈高分子化合物５の合成〉
高分子化合物１の合成において、ポリ酢酸ビニル鹸化物の重合度を４５００に変更した以外は高分子化合物１と同様にして、高分子化合物５の５％水溶液を得た。
【０１０４】
〈高分子化合物６の合成〉
ポリアクリル酸（重量平均分子量８０万）１００ｇをメタノール７５０ｇに加熱溶解させた後、４−ヒドロキシブチルアクリレートグリシジルエーテル１６ｇと触媒としてピリジン１１ｇを加え、６０℃に保ちながら２４時間攪拌した。更に系の温度を９５℃に上げ、水を滴下しながらメタノールを溜去した後、イオン交換樹脂（三菱化学製：ＰＫ−２１６Ｈ）処理を行い、ピリジンを除去して不揮発性分濃度１５％の水溶液を得た。ここに光重合開始剤として、イルガキュア２９５９（前出）を１５％水溶液１００ｇに対して０．５ｇの割合で混合し、その後イオン交換水にて希釈して高分子化合物６の１０％水溶液を得た。
【０１０５】
〈インクの作製〉
〔顔料分散液の調製〕
（イエロー顔料分散液）
以下の各添加剤を混合し、直径０．５ｍｍのジルコニアビーズ２００ｇと共にポリプロピレン製のポリ瓶に入れて密栓し、ペイントシェーカーを用いて５時間分散した後、イオン交換水で希釈して、イエロー顔料含有量１５％のイエロー顔料分散液を調製した。
【０１０６】
Ｃ．Ｉ．ピグメントイエロー１５０                                      ２０部
スチレン−アクリル酸共重合体（分子量１００００，酸価１２０）          １２部
ジエチレングリコール                                                  １５部
イオン交換水                                                          ５３部
（マゼンタ顔料分散液）
以下の各添加剤を混合し、直径０．５ｍｍのジルコニアビーズ２００ｇと共にポリプロピレン製のポリ瓶に入れて密栓し、ペイントシェーカーを用いて５時間分散した後、イオン交換水で希釈して、マゼンタ顔料含有量１５％のマゼンタ顔料分散液を調製した。
【０１０７】
Ｃ．Ｉ．ピグメントレッド１２２                                        ２５部
ジョンクリル６１（ジョンソンポリマー社製）                    固形分で１８部
ジエチレングリコール                                                  １５部
イオン交換水                                                          ４２部
（シアン顔料分散液）
以下の各添加剤を混合し、直径０．５ｍｍのジルコニアビーズ２００ｇと共にポリプロピレン製のポリ瓶に入れて密栓し、ペイントシェーカーを用いて５時間分散した後、イオン交換水で希釈して、シアン顔料含有量１５％のシアン顔料分散液を調製した。
【０１０８】
Ｃ．Ｉ．ピグメントブルー１５：３                                      ２５部
ジョンクリル６１（前出）                                      固形分で１５部
グリセリン                                                            １０部
イオン交換水                                                          ５０部
（ブラック顔料分散液）
以下の各添加剤を混合し、直径０．５ｍｍのジルコニアビーズ２００ｇと共にポリプロピレン製のポリ瓶に入れて密栓し、ペイントシェーカーを用いて５時間分散した後、イオン交換水で希釈して、ブラック顔料含有量１５％のブラック顔料分散液を調製した。
【０１０９】
Ｃ．Ｉ．ピグメントブラック７                                          ２０部
スチレン−アクリル酸共重合体（分子量７０００，酸価１５０）            １０部
グリセリン                                                            １０部
イオン交換水                                                          ６０部
〈インクセットの作製〉
以下のようにして、顔料タイプのインクセット１〜１０を作製した。
【０１１０】
「インクセット１」
下記イエローインクＹ１、マゼンタインクＭ１、シアンインクＣ１、ブラックインクＫ１から成るインクセット１を作製した。
【０１１１】
（イエローインクＹ１）
イエロー顔料分散液                                                    ２０部
高分子化合物１の１２％の水溶液                                        １７部
グリセリン                                                              ７部
エチレングリコール                                                    １５部
ジエチレングリコールモノブチルエーテル                                  ２部
オルフィンｅ１０１０（日信化学社製）                                ０．２部
以上にイオン交換水を加えて全量を１００部とし、イエローインクＹ１を得た。
【０１１２】
（マゼンタインクＭ１）
イエローインクＹ１の作製において、イエロー顔料分散液をマゼンタ顔料分散液に変更した以外はイエローインクＹ１と同様にしてマゼンタインクＭ１を得た。
【０１１３】
（シアンインクＣ１）
イエローインクＹ１の作製において、イエロー顔料分散液をシアン顔料分散液に変更した以外はイエローインクＹ１と同様にしてシアンインクＣ１を得た。
【０１１４】
（ブラックインクＫ１）
ブラック顔料分散液                                                    ２０部
高分子化合物１の１２％の水溶液                                        １７部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、ブラックインクＫ１を得た。
【０１１５】
「インクセット２」
下記イエローインクＹ２、マゼンタインクＭ２、シアンインクＣ２、ブラックインクＫ２から成るインクセット２を作製した。
【０１１６】
（イエローインクＹ２）
前記イエローインクＹ１の作製において、高分子化合物１の１２％水溶液に代えて高分子化合物２の１２％水溶液を用いた以外は同様にして、イエローインクＹ２を得た。
【０１１７】
（マゼンタインクＭ２）
前記マゼンタインクＭ１の作製において、高分子化合物１の１２％水溶液に代えて高分子化合物２の１２％水溶液を用いた以外は同様にして、マゼンタインクＭ２を得た。
【０１１８】
（シアンインクＣ２）
前記シアンインクＣ１の作製において、高分子化合物１の１２％水溶液に代えて高分子化合物２の１２％水溶液を用いた以外は同様にして、シアンインクＣ２を得た。
【０１１９】
（ブラックインクＫ２の作製）
前記ブラックインクＫ１の作製において、高分子化合物１の１２％水溶液に代えて高分子化合物２の１２％水溶液を用いた以外は同様にして、ブラックインクＫ２を得た。
【０１２０】
「インクセット３」
下記イエローインクＹ３、マゼンタインクＭ３、シアンインクＣ３、ブラックインクＫ３から成るインクセット３を作製した。
【０１２１】
（イエローインクＹ３）
前記イエローインクＹ１の作製において、高分子化合物１の１２％水溶液に代えて高分子化合物３の１２％水溶液を用いた以外は同様にして、イエローインクＹ３を得た。
【０１２２】
（マゼンタインクＭ３）
前記マゼンタインクＭ１の作製において、高分子化合物１の１２％水溶液に代えて高分子化合物３の１２％水溶液を用いた以外は同様にして、マゼンタインクＭ３を得た。
【０１２３】
（シアンインクＣ３）
前記シアンインクＣ１の作製において、高分子化合物１の１２％水溶液に代えて高分子化合物３の１２％水溶液を用いた以外は同様にして、シアンインクＣ３を得た。
【０１２４】
（ブラックインクＫ３）
前記ブラックインクＫ１の作製において、高分子化合物１の１２％水溶液に代えて高分子化合物３の１２％水溶液を用いた以外は同様にして、ブラックインクＫ３を得た。
【０１２５】
「インクセット４」
下記イエローインクＹ４、マゼンタインクＭ４、シアンインクＣ４、ブラックインクＫ４から成るインクセット４を作製した。
【０１２６】
（イエローインクＹ４）
前記イエローインクＹ１の作製において、高分子化合物１の１２％水溶液に代えて高分子化合物４の１２％水溶液を用いた以外は同様にして、イエローインクＹ４を得た。
【０１２７】
（マゼンタインクＭ４）
前記マゼンタインクＭ１の作製において、高分子化合物１の１２％水溶液に代えて、高分子化合物４の１２％水溶液を用いた以外は同様にして、マゼンタインクＭ４を得た。
【０１２８】
（シアンインクＣ４）
前記シアンインクＣ１の作製において、高分子化合物１の１２％水溶液に代えて、高分子化合物４の１２％水溶液を用いた以外は同様にして、シアンインクＣ４を得た。
【０１２９】
（ブラックインクＫ４）
前記ブラックインクＫ１の作製において、高分子化合物１の１２％水溶液に代えて、高分子化合物４の１２％水溶液を用いた以外は同様にして、ブラックインクＫ４を得た。
【０１３０】
「インクセット５」
下記イエローインクＹ５、マゼンタインクＭ５、シアンインクＣ５、ブラックインクＫ５から成るインクセット５を作製した。
（イエローインクＹ５）
イエロー顔料分散液                                                    ２０部
高分子化合物５の５％の水溶液                                          ４０部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ５を得た。
【０１３１】
（マゼンタインクＭ５）
上記イエローインクＹ５の作製において、イエロー顔料分散液をマゼンタ顔料分散液に変更した以外はイエローインクＹ５と同様にして、マゼンタインクＭ５を得た。
【０１３２】
（シアンインクＣ５）
上記イエローインクＹ５の作製において、イエロー顔料分散液をシアン顔料分散液に変更した以外はイエローインクＹ５と同様にして、シアンインクＣ５を得た。
【０１３３】
（ブラックインクＫ５）
ブラック顔料分散液                                                    ２０部
高分子化合物５の１２％の水溶液                                        ４０部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、ブラックインクＫ５を得た。
【０１３４】
「インクセット６」
下記イエローインクＹ６、マゼンタインクＭ６、シアンインクＣ６、ブラックインクＫ６から成るインクセット６を作製した。
【０１３５】
（イエローインクＹ６）
イエロー顔料分散液                                                    ２０部
高分子化合物１の１２％の水溶液                                      ４．２部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ６を得た。
【０１３６】
（マゼンタインクＭ６）
上記イエローインクＹ６の作製において、イエロー顔料分散液をマゼンタ顔料分散液に変更した以外はイエローインクＹ６と同様にして、マゼンタインクＭ６を得た。
【０１３７】
（シアンインクＣ６）
上記イエローインクＹ６の作製において、イエロー顔料分散液をシアン顔料分散液に変更した以外はイエローインクＹ６と同様にして、シアンインクＣ６を得た。
【０１３８】
（ブラックインクＫ６）
上記イエローインクＹ６の作製において、イエロー顔料分散液をブラック顔料分散液に変更した以外はイエローインクＹ６と同様にして、ブラックインクＫ６を得た。
【０１３９】
「インクセット７」
下記イエローインクＹ７、マゼンタインクＭ７、シアンインクＣ７、ブラックインクＫ７から成るインクセット７を作製した。
【０１４０】
（イエローインクＹ７）
イエロー顔料分散液                                                    ２０部
高分子化合物１の１２％の水溶液                                        ４３部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ７を得た。
【０１４１】
（マゼンタインクＭ７）
上記イエローインクＹ７の作製において、イエロー顔料分散液をマゼンタ顔料分散液に変更した以外はイエローインクＹ７と同様にして、マゼンタインクＭ７を得た。
【０１４２】
（シアンインクＣ７）
上記イエローインクＹ７の作製において、イエロー顔料分散液をシアン顔料分散液に変更した以外はイエローインクＹ７と同様にして、シアンインクＣ７を得た。
【０１４３】
（ブラックインクＫ７の作製）
上記イエローインクＹ７の作製において、イエロー顔料分散液をブラック顔料分散液に変更した以外はイエローインクＹ７と同様にして、ブラックインクＫ７を得た。
【０１４４】
「インクセット８」
下記イエローインクＹ８、マゼンタインクＭ８、シアンインクＣ８、ブラックインクＫ８から成るインクセット８を作製した。
【０１４５】
（イエローインクＹ８）
イエロー顔料分散液                                                    ２０部
高分子化合物６の１０％水溶液                                          ２０部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ８を得た。
【０１４６】
（マゼンタインクＭ８）
上記イエローインクＹ８の作製において、イエロー顔料分散液をマゼンタ顔料分散液に変更した以外はイエローインクＹ８と同様にして、マゼンタインクＭ８を得た。
【０１４７】
（シアンインクＣ８の作製）
上記イエローインクＹ８の作製において、イエロー顔料分散液をシアン顔料分散液に変更した以外はイエローインクＹ８と同様にして、シアンインクＣ８を得た。
【０１４８】
（ブラックインクＫ８の作製）
上記イエローインクＹ８の作製において、イエロー顔料分散液をブラック顔料分散液に変更した以外はイエローインクＹ８と同様にして、ブラックインクＫ８を得た。
【０１４９】
「インクセット９」
下記イエローインクＹ９、マゼンタインクＭ９、シアンインクＣ９、ブラックインクＫ９から成るインクセット９を作製した。
【０１５０】
（イエローインクＹ９）
イエロー顔料分散液                                                    ２０部
東洋合成工業社製ＲＳＰ（固形分１０％）                                ２０部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ９を得た。
【０１５１】
（マゼンタインクＭ９）
上記イエローインクＹ９の作製において、イエロー顔料分散液をマゼンタ顔料分散液に変更した以外はイエローインクＹ９と同様にして、マゼンタインクＭ９を得た。
【０１５２】
（シアンインクＣ９）
上記イエローインクＹ９の作製において、イエロー顔料分散液をシアン顔料分散液に変更した以外はイエローインクＹ９と同様にして、シアンインクＣ９を得た。
【０１５３】
（ブラックインクＫ９）
上記イエローインクＹ９の作製において、イエロー顔料分散液をブラック顔料分散液に変更した以外はイエローインクＹ９と同様にして、ブラックインクＫ９を得た。
【０１５４】
「インクセット１０」
下記イエローインクＹ１０、マゼンタインクＭ１０、シアンインクＣ１０とブラックインクＫ１１から成るインクセット１０を作製した。
【０１５５】
（イエローインクＹ１０）
Ｃ．Ｉ．ピグメントイエロー７４                                        １０部
アジスパーＰＢ８２１（味の素ファインテクノ社製）                        ３部
アロニックスＭ５７００（東亞合成社製）                                  ７部
エチレンオキシド付加１，６−ヘキサンジオールアクリレート              ７２部
３−メトキシブチルアクリレート                                          ８部
イルガキュア３６９（チバスペシャリティケミカルズ社製）                  ５部
上記組成物を混合、攪拌した後、得られた溶液をフィルターで濾過して、活性光線硬化型のイエローインクＹ１０を得た。
【０１５６】
（マゼンタインクＭ１０）
Ｃ．Ｉ．ピグメントＲｅｄ１２２                                        １０部
アジスパーＰＢ８２１（前出）                                            ３部
アロニックスＭ５７００（前出）                                          ７部
エチレンオキシド付加１，６−ヘキサンジオールアクリレート              ７２部
３−メトキシブチルアクリレート                                          ８部
イルガキュア３６９（前出）                                              ５部
上記組成物を混合、攪拌した後、得られた溶液をフィルターで濾過して、活性光線硬化型のマゼンタインクＭ１０を得た。
【０１５７】
（シアンインクＣ１０）
Ｃ．Ｉ．ピグメントブルー１５：３                                      １０部
アジスパーＰＢ８２１（前出）                                            ３部
アロニックスＭ５７００（前出）                                          ７部
エチレンオキシド付加１，６−ヘキサンジオールアクリレート              ７２部
３−メトキシブチルアクリレート                                          ８部
イルガキュア３６９（前出）                                              ５部
上記組成物を混合、攪拌した後、得られた溶液をフィルターで濾過して、活性光線硬化型のシアンインクＣ１０を得た。
【０１５８】
（ブラックインクＫ１０）
カーボンブラック（三菱化学社製：ＭＡ−７）                            １０部
アジスパーＰＢ８２１（前出）                                            ３部
アロニックスＭ５７００（前出）                                          ７部
エチレンオキシド付加１，６−ヘキサンジオールアクリレート              ７２部
３−メトキシブチルアクリレート                                          ８部
イルガキュア３６９（前出）                                              ５部
上記組成物を混合、攪拌した後、得られた溶液をフィルターで濾過して、活性光線硬化型のブラックインクＫ１０を得た。
【０１５９】
又、染料タイプのインクセット１１を作製した。
【０１６０】
「インクセット１１」
下記イエローインクＹ１１、マゼンタインクＭ１１、シアンインクＣ１１、ブラックインクＫ１１から成るインクセット１１を作製した。
【０１６１】
（イエローインクＹ１１）
Ｃ．Ｉ．Ａｃｉｄ  Ｙｅｌｌｏｗ２３                                      ３部
高分子化合物１の１２％の水溶液                                        １７部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、イエローインクＹ１１を得た。
【０１６２】
（マゼンタインクＭ１１）
上記イエローインクＹ１１の作製において、Ｃ．Ｉ．Ａｃｉｄ  Ｙｅｌｌｏｗ２３をＣ．Ｉ．Ｄｉｒｅｃｔ  Ｒｅｄ２２７に変更した以外はイエローインクＹ１１と同様にして、マゼンタインクＭ１１を得た。
【０１６３】
（シアンインクＣ１１）
上記イエローインクＹ１１の作製において、Ｃ．Ｉ．Ａｃｉｄ  Ｙｅｌｌｏｗ２３をＣ．Ｉ．Ｄｉｒｅｃｔ  Ｂｌｕｅ１９９に変更した以外はイエローインクＹ１１と同様にして、シアンインクＣ１１を得た。
【０１６４】
（ブラックインクＫ１１）
Ｃ．Ｉ．Ｆｏｏｄ  Ｂｌａｃｋ２                                          ４部
高分子化合物１の１２％の水溶液                                        １７部
グリセリン                                                              ７部
エチレングリコール                                                    １５部
ジエチレングリコールモノブチルエーテル                                  ２部
オルフィンｅ１０１０（前出）                                        ０．２部
以上にイオン交換水を加えて全量を１００部とし、ブラックインクＫ１１を得た。
【０１６５】
〈インクジェット記録〉
ピエゾ型インクジェットノズルを用いた図１に示す機能を有するインクジェット記録装置により画像印字を行った。インク供給系は、インクタンク、供給パイプ、ヘッド直前の前室インクタンク、フィルター付き配管、ピエゾヘッドから成る。ピエゾヘッドは、２〜１５ｐｌのマルチサイズドットを７２０×７２０ｄｐｉ（ｄｐｉとは１インチ、即ち２．５４ｃｍ当たりのドット数を表す）の解像度で吐出できるよう駆動し、吐出した。各インクが着弾した後、キャリッジ両脇のランプユニットにより、瞬時（着弾後１秒未満）に表１に記載の各照射光源より活性エネルギー線を照射してインクを硬化した。
【０１６６】
尚、表１に記載の各照射光源の詳細は以下の通りである。
【０１６７】
冷陰極管：ハイベック社製，総消費電力１ｋＷ・ｈｒ未満
捕虫灯：ハリソン東芝ライティング社製ＦＬ２０Ｓ  ＢＬ型，総消費電力１ｋＷ・ｈｒ未満
メタルハライドランプ：日本電池社製ＭＡＬ  ４００ＮＬ，総消費電力１ｋＷ・ｈｒ以上３ｋＷ・ｈｒ未満
高圧水銀灯：日本電池社製ＨＮ−６４ＮＬ，総消費電力１ｋＷ・ｈｒ以上
〈記録画像の評価〉
上記画像形成方法で記録した各画像について、下記の各評価を行った。
【０１６８】
《ビーディング耐性》
上記インクジェット記録方法により、アート紙（王子製紙社製：ＮＫアート金藤Ｎ）に５ｃｍ×５ｃｍのマゼンタベタをプリントし、得られた画像を目視観察し、下記の基準に従ってビーディング耐性の評価を行った。この内、×及び××は製品として問題があるレベルである。
【０１６９】
◎：均一な画像である
○：よく見ると判る斑状のノイズが５箇所未満存在する
△：よく見ると判る斑状のノイズが５箇所〜１０箇所未満存在する
×：はっきりとした斑状のノイズが１０箇所〜２０箇所未満存在する
××：斑状のノイズが２０箇所以上存在する。
【０１７０】
《ブリード耐性》
上記インクジェット記録方法により、アート紙（ＮＫアート金藤Ｎ：前出）にマゼンタベタ地の上に巾２００μｍの黒細線をプリントした後、画像を目視観察し、下記の基準に従ってブリード耐性の評価を行った。
【０１７１】
◎：細線とベタの境界線がはっきりしている
○：僅かに境界が滲んでいる箇所があるが、実用上問題のない品質である
△：境界部に滲みが認められるが、実用上許容限界内の品質である
×：境界部で明らかな滲みの発生が認められ、線幅が１．５倍ほどとなり、実用上問題となる品質である
××：細線とベタ部の境界が不明瞭であり、ブリード耐性が極めて乏しい。
【０１７２】
《画像平滑感》
上記印字方法によりアート紙（ＮＫアート金藤Ｎ：前出）にＪＩＳ  Ｘ  ９２０１−１９９５準拠の高精細カラーデジタル標準画像のＮ１「ポートレイト」をプリントし、画像を目視観察し、下記の基準に従って画像平滑感の評価を行った。
【０１７３】
◎：記録面と下地の平滑感の差が殆ど無く自然である
○：記録面と下地の平滑感が少し異なるが、許容できるレベル
△：記録面の表面にざらざら感を感じるが、鑑賞には問題ない
×：記録面の表面がざらざらするように観察され、明らかに平滑性がない
××：目視のみならず、触診しても大きなざらざら感が感じられる。
【０１７４】
《画像濃度ムラ》
上記印字方法によりアート紙（ＮＫアート金藤Ｎ：前出）に１０ｃｍ×１０ｃｍの９０％グレーを印字し、画像を目視観察し、下記の基準に従って光沢ムラの評価を行った。
【０１７５】
○：濃度ムラが殆ど無く自然である
△：濃度ムラが少し感じられる
×：濃度ムラがはっきと感じられる。
の評価）
上記印字方法によりアート紙（ＮＫアート金藤Ｎ：前出）に１０ｃｍ×１０ｃｍの９０％グレーを印字し、画像を目視観察し、下記の基準に従って光沢ムラの評価を行った。
【０１７６】
○：光沢ムラが殆ど無く自然である
△：光沢ムラが少し感じられる
×：光沢ムラがはっきりと感じられる。
【０１７７】
《コックリング》
上記印字方法により上質紙（リコー社製：フルカラーＰＰＣ用紙タイプ６０００）に１０ｃｍ×１０ｃｍの黒ベタをプリントし、印字後のシート面を肉眼により下記基準で判定した。
【０１７８】
○：うねりは判らず、美観を損なわない
△：うねりは小さく、美観を損なうことはない
×：うねりは大きく、美観を損なう。
【０１７９】
結果を纏めて表１に示す。
【０１８０】
【表１】
2007168266.tif 000010
【０１８１】
本発明によれば、カラーブリード、ビーディング、画像平滑性、コックリング、光沢ムラ、濃度ムラ全ての評価において優れることが判る。
【図面の簡単な説明】
【０１８２】
【図１】本発明ののインクジェット記録方法で用いることのできるインクジェット記録装置の要部の構成を示す正面図である。
【符号の説明】
【０１８３】
１  記録装置
２  ヘッドキャリッジ
３  記録ヘッド
４  照射手段
５  プラテン部
６  ガイド部材
７  蛇腹構造
Ｐ  記録材料
【図１】
2007168266.tif 000011